(57)【要約】      （修正有）【課題】拭き取り性、密着性といった機能に加え、湿潤時の寸法安定性に優れかつナノファイバーの剥離が少ないシート型コスメ製品を提供する。【解決手段】単繊維直径が１〜５００ｎｍの熱可塑性樹脂からなる繊維（ａ）と少なくとも湿潤時の引張強度が２．０ｃＮ/ｄｔｅｘ以上の繊維（ｂ）とが３次元的に交絡しているシート型コスメ製品用不織布に薬液を含浸する。【選択図】図１
2009097121.tif 000002
【特許請求の範囲】
【請求項１】
単繊維直径が１〜５００ｎｍの熱可塑性樹脂からなる繊維（ａ）と少なくとも湿潤時の引張強度が２．０ｃＮ/ｄｔｅｘ以上の繊維（ｂ）とが３次元的に交絡していることを特徴とするシート型コスメ製品用不織布。
【請求項２】
目付が５０〜１００ｇ/ｍ２で、かつ、湿潤状態でのＭＤ方向の１０％モジュラスが１０Ｎ/５０ｃｍ以上である、請求項１に記載のシート型コスメ製品用不織布。
【請求項３】
前記繊維（ｂ）の占める割合が３０質量％以上７０質量％以下である、請求項１または２のいずれかに記載のシート型コスメ製品用不織布。
【請求項４】
前記繊維（ａ）が束状に凝集した集合体をなしている、請求項１〜３に記載のシート型コスメ製品用不織布。
【請求項５】
請求項１〜４のいずれかに記載の不織布に薬液を含浸してなることを特徴とするシート型コスメ製品。
【発明の詳細な説明】
【技術分野】
【０００１】
本発明は、拭き取り性、密着性といった機能に加え、従来の基材よりも湿潤時の寸法安定性に優れるシート型コスメ製品用不織布およびシート型コスメ製品に関するものである。
【背景技術】
【０００２】
近年、携帯性、使用時の簡便性からシート型のコスメ商品が各種提供されてきている。これらはいずれも、不織布や紙等のシート基材にクレンジング剤や美容液といった薬液が含浸されたものであり、メイクアップ化粧料を落とすクレンジングシートや美容液などを肌へ浸透させるためのフェイスマスクなどがある。
【０００３】
しかし、シート基材としては、一般的にコットン不織布やレーヨン不織布が使用されており、薬液を保持することを目的に使用されているもので、拭き取り性や密着性などのその他の性能を高めるまでには至っていなかった。
【０００４】
そこで、繊維径がマイクロオーダーの極細繊維やナノオーダーの超極細繊維を使用したクレンジングシートやフェイスマスクが開示されている（特許文献１、２、３）。特に、ナノオーダーの繊維径を有する超極細繊維を使用した場合、拭き取り性や密着性といった機能は優れているものの、その繊維の細さから使用中に繊維同士が撚れて剥離しやすいという問題があった。また、ナノファイバー単独では、湿潤時に十分な強度が得にくく、薬液含浸の工程で裂けが発生したり、使用時に破れが発生する可能性があった。
【特許文献１】特開２００３−９５８６８号公報
【特許文献２】特開２００５−３３０６３７号公報
【特許文献３】特開２００６−２１９８０７号公報
【発明の開示】
【発明が解決しようとする課題】
【０００５】
本発明は、かかる従来技術の背景に鑑み、拭き取り性、密着性といった機能に加え、湿潤時の寸法安定性に優れかつナノファイバーの剥離が少ないシート型コスメ製品を提供せんとするものである。
【課題を解決するための手段】
【０００６】
本発明は、かかる課題を解決するために、次のいずれかの手段を採用するものである。
（１）単繊維直径が１〜５００ｎｍの熱可塑性樹脂からなる繊維（ａ）と少なくとも湿潤時の引張強度が２．０ｃＮ/ｄｔｅｘ以上の繊維（ｂ）とが３次元的に交絡していることを特徴とするシート型コスメ製品用不織布。
（２）目付が５０〜１００ｇ/ｍ２で、かつ、湿潤状態でのＭＤ方向の１０％モジュラスが１０Ｎ/５０ｃｍ以上である、前記（１）に記載のシート型コスメ製品用不織布。
（３）前記繊維（ｂ）の占める割合が３０質量％以上７０質量％以下である、前記（１）または（２）のいずれかに記載のシート型コスメ製品用不織布。
（４）前記繊維（ａ）が束状に凝集した集合体をなしている、前記（１）〜（３）に記載のシート型コスメ製品用不織布。
（５）前記（１）〜（４）のいずれかに記載の不織布に薬液を含浸してなることを特徴とするシート型コスメ製品。
【発明の効果】
【０００７】
本発明によれば、単繊維直径が格段に小さいナノファイバーと湿潤時の引張強度が２．０ｃＮ/ｄｔｅｘ以上の繊維とを混繊することにより、拭き取り性、密着性といった機能に加え、湿潤時の寸法安定性に優れかつナノファイバーの剥離が少ないシート型コスメ製品を提供することができる。
【発明を実施するための最良の形態】
【０００８】
本発明のシート型コスメ製品用不織布は、単繊維直径が１〜５００ｎｍの熱可塑性樹脂からなる繊維（ａ）と湿潤時の引張強度が２．０ｃＮ/ｄｔｅｘ以上の繊維（ｂ）とが３次元的に交絡し、層を形成している。
【０００９】
前記熱可塑性樹脂としては、ポリエステルやポリアミド、ポリオレフィン等を採用することができる。これらの樹脂には、他の成分が共重合されていても良い。また、安定剤などの添加物を含有していても良い。
【００１０】
本発明において繊維（ａ）は、単繊維直径が１〜５００ｎｍの範囲にある繊維、すなわちナノファイバーである。この範囲で規定されるナノファイバーを用いることにより、皮膚表面の細かい溝に繊維が入り込み、拭き取り性や密着性が大幅に向上する。また、このような極限的な細さにより、ナノファイバーは、繊維のしなやかさを示す断面二次モーメントが、マイクロオーダーの極細繊維に比べて１万分の１以下となり、飛躍的に柔軟性が向上し、角質など肌表面に必要以上のダメージを与えることを抑えることができる。また、繊維間にナノオーダーの空隙を持つようになり、クレンジング剤や美容液といった薬液の吸液性が大幅に向上される。かかるナノファイバーの単繊維直径としては、好ましくは５０〜１５０ｎｍである。
【００１１】
また、本発明において、繊維（ａ）は、単繊維一本一本がバラバラに分散したもの、単繊維が部分的に結合しているもの、複数の単繊維が凝集して集合体をなしているもの（例えば、束状のもの）など、いわゆる繊維状の形態であればよく、その長短や断面形状などにこだわらないものである。
【００１２】
ここで、繊維（ａ）として規定するナノファイバーを得るための方法としては例えば、以下のような方法を採用することができる。
【００１３】
すなわち、溶剤に対する溶解性の異なる２種以上のポリマーから、易溶解性ポリマーを海（マトリックス）、難溶解性ポリマーを島（ドメイン）とするポリマーアロイ溶融体となし、これを紡糸した後、冷却固化して繊維化する。そして必要に応じて延伸・熱処理を施し、ポリマーアロイ繊維を得た後、常法により布帛（不織布）とする。そして、易溶解性ポリマーを溶剤で除去することにより該布帛を構成する繊維をナノファイバーにせしめることができる。
【００１４】
この方法においては、ナノファイバーの前駆体であるポリマーアロイ繊維における島（ドメイン）のサイズによりナノファイバーの直径がほぼ決定されるため、ポリマーアロイ繊維中の島（ドメイン）のサイズを制御することが重要である。
【００１５】
島（ドメイン）のサイズの制御は、ポリマーの混練の制御によって行うことができ、混練押出機や静止混練器等によって高混練して、海（マトリックス）成分に島（ドメイン）成分を超微分散させることが好ましい。
【００１６】
また、島を数十ｎｍサイズで超微分散させるには、ポリマーの組み合わせも重要である。島（ドメイン）を円形に近づけるためには、島（ドメイン）ポリマーと海（マトリックス）ポリマーとは互いに非相溶であることが好ましい。しかしながら、単なる非相溶ポリマーの組み合わせでは島（ドメイン）ポリマーを十分に超微分散化させることが難しい。そこで、ポリマーの組み合わせは溶解度パラメーター（ＳＰ値）を指標として選ぶとよい。ここで、ＳＰ値とは（蒸発エネルギー／モル容積）1/2 で定義される物質の凝集力を反映するパラメータであり、種々のポリマーのＳＰ値は、例えば「プラスチック・データブック」旭化成アミダス株式会社／プラスチック編集部共編、１８９ページ等に記載されている。２つのポリマーのＳＰ値の差が１〜９（ＭＪ／ｍ3）1/2であると、非相溶化による島（ドメイン）の円形化と超微分散化とを両立させやすく好ましい。例えば、ナイロン６（Ｎ６）とポリエチレンテレフタレート（ＰＥＴ）とはＳＰ値の差が６（ＭＪ／ｍ3 ）1/2 程度であり、好ましい例であるが、Ｎ６とポリエチレン（ＰＥ）とはＳＰ値の差が１１（ＭＪ／ｍ3 ）1/2程度であり、好ましくない例として挙げられる。
【００１７】
また、溶融粘度も重要であり、島成分を形成するポリマーの溶融粘度を、海成分のそれに比べて低く設定すると剪断力による島成分ポリマーの変形が起こりやすいため、島成分ポリマーの微分散化が進みやすくナノファイバー化の観点からは好ましい。ただし、島成分ポリマーを過度に低粘度にすると海化しやすくなり、繊維全体に対するブレンド比を高くできないため、島成分ポリマーの粘度は海成分ポリマー粘度の１／１０以上とすることが好ましい。
【００１８】
海（マトリックス）ポリマーを溶解し島（ドメイン）ポリマーを溶解し難い溶剤としては、アルカリ溶液、酸性溶液、有機溶媒、超臨界流体等を挙げることができる。例えば、ナイロンとポリエステルとの組み合わせにおいて、アルカリ溶液に対しては、ナイロンが難溶解性を示し、ポリエステルが易溶解性を示す。
【００１９】
本発明のシート型コスメ製品用不織布は、前記ナノファイバーと、湿潤時の引張強度が２．０ｃＮ/ｄｔｅｘ以上の繊維（ｂ）が３次元的に交絡されて層が形成されていることが重要である。
【００２０】
湿潤時の引張強度が２．０ｃＮ/ｄｔｅｘ以上の繊維（ｂ）をブレンドし、３次元的に交絡させることにより、前記ナノファイバー単独では得られなかった効果を発現させることができる。例えば、ナノファイバー単独では強度が弱いために実使用に耐えることができないが、湿潤時の引張強度が２．０ｃＮ/ｄｔｅｘ以上の繊維（ｂ）を３次元的に交絡させることにより、湿潤時の繊維構造体としての力学的強度を向上させることができ、補強効果が得られる。
【００２１】
また、前記ナノファイバー単独では高次加工を施した際に吸水膨潤などにより寸法変化を起こしてしまうが、湿潤時の引張強度が２．０ｃＮ/ｄｔｅｘ以上の繊維（ｂ）を３次元的に交絡させることにより、湿潤時の寸法安定性を付与することができる。
【００２２】
また、湿潤時の引張強度が２．０ｃＮ/ｄｔｅｘ以上の繊維（ｂ）に前記ナノファイバーが３次元的に交絡しているため、その保持効果により使用時の摩擦などによるナノファイバーの剥離を抑えることができる。  
【００２３】
湿潤時の引張強度が２．０ｃＮ/ｄｔｅｘ以上の繊維（ｂ）としては、親水性繊維であっても疎水性繊維であっても良い。
【００２４】
親水性繊維のとしては、湿潤時の強度が高く、セルロース繊維由来の水素結合によりシート化した時の強度が得易いことからコットン、リヨセルなどが好ましい。ここで「リヨセル」とは、ＩＳＯ規格及び日本ＪＩＳ規格に定める繊維用語で「セルロース誘導体を経ずに、直接、有機溶剤に溶解させて紡糸して得られるセルロース繊維」のことを言う。
【００２５】
また、疎水性繊維としては、ポリエチレン、ポリプロピレン、ポリエステル、ポリアミド、ポリスチレン、アセテートなどが挙げられる。また、保水性の点から断面形状が異形の繊維あるいは極細繊維が好ましく、極細繊維がより好ましい。これら繊維は、通常の繊維と比較して実質的な繊維径が細いため、構造的に多くの薬液を保液できる。加えて、これら繊維は柔軟性が高く、肌に対する刺激性を抑えることができる。
【００２６】
なお、極細繊維としては、２成分又はそれ以上の成分からなる繊維の一部の成分を薬液により溶出・除去し、極細繊維化することができる海島型極細繊維、あるいは、２成分またはそれ以上からなる繊維を、薬液あるいは水流などの外力により剥離させ各成分に分割させて極細化することができる分割型極細繊維などが挙げられる。
【００２７】
上記湿潤時の引張強度が２．０ｃＮ/ｄｔｅｘ以上の繊維（ｂ）は、上記単繊維直径が１〜５００ｎｍの熱可塑性樹脂からなる繊維（ａ）となるポリマーアロイ繊維と原綿の状態で混在させ、オープナーで開繊する。その後、カード工程でウエッブを形成し、ニードルパンチ等でそれら繊維（ａ）および繊維（ｂ）を三次元的に交絡させシート化した後、ポリマーアロイ繊維の易溶出ポリマーをアルカリで除去することにより不織布とする。
【００２８】
前記繊維（ａ）と繊維（ｂ）とを３次元的に交絡させる方法としては、乾式法でもよいし湿式法でもよい。また、３次元的に交絡させる方法として、ニードルパンチによる絡合させる以外に、高圧水流により絡合させる方法、エアレイド法等を採用することができる。
【００２９】
前記繊維（ａ）については、上述したように、ナノファイバーの前駆体であるポリマーアロイ繊維の状態で３次元的に交絡させ、その後に脱海処理によりナノファイバーを形成させることが好ましい。これは、ポリマーアロイ繊維の状態で混繊することにより、繊維（ｂ）と近い繊維径になリ、混繊のムラを少なくすることができるためである。
【００３０】
また、シート基材の各種特性を高める目的で、前述した繊維以外の繊維を配合してもよい。例えば強度を上げることを目的として熱融着繊維（バインダー繊維）を配合してもよい。バインダー繊維としては特に制限されず、低温でヒートシールできるＰＥＴ／ＰＥ、ＰＰ／ＰＥ、ＰＰ／ＰＰ、ＰＥＴ／ＰＥＴなどの芯鞘型複合繊維などが好ましい。
【００３１】
本発明の不織布の目付としては、５０〜１００ｇ／ｍ２が好ましく、より好ましくは５５〜９０ｇ／ｍ２、さらに好ましくは６０〜７５ｇ／ｍ２である。目付を５０ｇ／ｍ２以上とすることで、形態安定性が良く、使用時の取り扱い性が良くなる。また、１００ｇ／ｍ２以下とすることで、適度な柔軟性が得られ使用感が悪くなるのを防ぐことができる。
【００３２】
また、本発明の不織布は、湿潤状態でのＭＤ方向の１０％モジュラスが１０Ｎ/５０ｃｍ以上であることが好ましく、より好ましくは１５Ｎ／５０ｍｍ以上である。湿潤状態でのＭＤ方向の１０％モジュラスを１０Ｎ／５０ｍｍ以上とすることで、高次加工工程における吸水時や薬液の含浸時の工程通過性、あるいは使用時の取り扱い性などを満足することができる。なお、本発明で用いている「ＭＤ方向」とは、一般的な不織布の製造装置で不織布ウエッブが製造されるときのウエッブの進行方向と平行な方向のことを指している。
【００３３】
湿潤状態でのＭＤ方向の１０％モジュラスを１０Ｎ/５０ｃｍ以上とするためには、湿潤状態での引張強度が２．０ｃＮ／ｄｔｅｘの繊維（ｂ）を下記割合で混ぜることが好ましい。すなわち、前記繊維（ｂ）の不織布に占める割合を、３０質量％以上とすることが好ましく、より好ましくは４０質量％以上、さらに好ましくは５０質量％以上とする。３０質量％以上とすることで、湿潤時にも不織布として十分な強度が得られる。また上限値としては、７０質量％以下であることが好ましい。７０質量％以下とすることにより、前記ナノファイバーの性能を十分活かすことができる。
【００３４】
本発明のシート型コスメ商品は、前記不織布に、クレンジング剤、美容液、化粧液などの薬液を含浸させてなる。例えば、クレンジングシート、ポイントメイク用クレンジングシート、毛穴汚れ除去シート、フェイスマスク、目元マスク、スキンケアシート、フットケアシートなどが挙げられる。
【００３５】
ここでいうクレンジングシートとは、メイクアップ化粧料を落とすためのものであり、その汚れを浮き立たせる効果とナノファイバーの拭き取り性との相乗効果により飛躍的に高い拭き取り性が得られる。
【００３６】
不織布に含浸させるクレンジング剤としては、一般的に使用されているものを採用することができ、例えば、エタノール、イソプロパノール、プロピレングリコール、グリセリン、ポリエチレングリコール、環状シリコーン、流動パラフィン、ＰＯＥ等を挙げることができる。
【００３７】
また、クレンジング剤には、保湿剤、美白成分、ビタミン等の美容効果のある薬液を混合していてもよい。
【００３８】
ここでいうフェイスマスクとは、美容効果のある有効成分を含む化粧水または美容液を適量含浸させたシートを顔全体あるいは顔の一部に貼り付けてスキンケアを行うための美容用具のことである。
【００３９】
不織布に含浸させる化粧水あるいは美容液としては、一般的に医薬品、医薬部外品、化粧品、衛生材料、雑貨等で使用されている薬液成分を適用することができる。美容効果のある有効成分としては、糖類、アミノ酸類、プラセンタエキス、ヒアルロン酸、グリセリン、ソルビトール、ポリエチレングリコールなどの保湿成分や、オリーブオイル、セチルアルコール、ラノリン、ステアリルアルコールなどの柔軟化剤や、ビタミンＥなどの血行促進剤や、グリチルリン酸などの抗炎症剤や、各種ビタミンＣなどの美肌成分などを挙げることができる。
【実施例】
【００４０】
以下、本発明の実施例を具体的に説明する。
【００４１】
［測定方法］
（１）海島構造におけるドメインサイズ
合成繊維を横断面が出るようにスライスし、当該横断面を透過型電子顕微鏡（ＴＥＭ）により観察して、面内の島数が５０を超える場合にはｎ数５０を無作為に抽出し、島一つ一つの横断面積を画像解析ソフトウェアにて測定し、当該面積から、真円換算にて直径にあたるドメインサイズを平均値で算出した。
【００４２】
（２）ＴＥＭによる不織布横断面観察
不織布をエポキシ樹脂で包埋し、横断面方向に超薄切片を切り出して透過型電子顕微鏡（ＴＥＭ）（日立製作所社製Ｈ−７１００ＦＡ型）で不織布横断面を観察した。
【００４３】
（３）繊維の単繊維直径
ＴＥＭによる不織布のヨコ断面写真から、画像処理ソフト（ＷＩＮＲＯＯＦ）を用いて単繊維直径が５００ｎｍ以下のナノファイバーを無作為に５０本抽出し、その平均値を算出した。
【００４４】
（４）繊維の湿潤時の引張強度
ＪＩＳ  Ｌ  １０１５：１９９９  ８．７．２に基づいて湿潤時の引張強度を測定した。試料を５０本採取し、水中に２分間浸漬して十分湿潤させた後、定速伸長形引張試験機に取り付けて水中で測定した。つかみ間隔を２０ｍｍとし、２０ｍｍ／ｍｉｎの引張速度で、試料が切断するまで加重を加え、その時の強さを測定し、５０回の平均値を算出した。また、繊維が短くてつかみ間隔を２０ｍｍで試験できない場合は、１０ｍｍで行った。
【００４５】
（５）不織布の目付
ＪＩＳ  Ｌ  １９１３：１９９８  ６．２に基づいて測定した。
【００４６】
試料から１００ｍｍ×１００ｍｍの試験片を、鋼製定規とかみそり刃とを用いて３枚採取した。２０±２℃×６５±２％の試験室で標準状態にした試験片の質量を測定して、単位面積当たりの質量を次の式によって求め、平均値を算出した。
ｍｓ＝ｍ／Ｓ
ここに、ｍｓ：単位面積当たりの質量（ｇ／ｍ２）
ｍ：試験片の平均重量（ｇ）
Ｓ：試験片の面積（ｍ２）。
【００４７】
（６）不織布の湿潤時の１０％モジュラス
ＪＩＳ  Ｌ  １９１３：１９９８  ６．３．２に基づいて測定した。すなわち、幅５０ｍｍ、長さ１００ｍｍの試験片を、ＭＤ方向に５枚採取し、該試験片を２０℃の水中に１時間浸漬し、取り出してから速やかに定速伸長形引張試験機に取り付けて測定を行った。つかみ間隔を５０ｍｍとし、１００ｍｍ／ｍｉｎの引張速度で、試験片が１０％伸張するまで加重を加え、その時の強さを測定し、５枚の平均値を算出した。
【００４８】
（７）性能評価
[クレンジングシート] 
各実施例および比較例で得られた不織布に、クレンジング剤（コーセーコスメポート（株）「ホワイトクレンジングウォーター」）を試験片質量に対して４．０倍量含浸させたものを用い、拭き取り性、皮膚刺激性、拭き取り時の基布の伸び、破れ、剥離などの取り扱い性について女性パネル１０名により各人の絶対評価にて１０点満点で評価し、１０名の平均点（小数点以下は四捨五入）から下記基準にて評価した。
Ａ：９〜１０点
Ｂ：７〜８点
Ｃ：５〜６点
Ｄ：３〜４点
Ｅ：０〜２点。
【００４９】
[フェイスマスク]
各実施例および比較例で得られた不織布に、化粧水（コーセー「雪肌精」）を２０ｍｌ含浸させたものを用い、密着感、保湿持続性、顔に貼り付ける時の基布の伸び、破れなどの取り扱い性について女性パネル１０名により各人の絶対評価にて１０点満点で評価し、１０名の平均点（小数点以下は四捨五入）から下記基準にて評価した。
Ａ：９〜１０点
Ｂ：７〜８点
Ｃ：５〜６点
Ｄ：３〜４点
Ｅ：０〜２点。
【００５０】
［実施例１］
（ポリマーアロイ繊維）
溶融粘度２１２Ｐａ・ｓ（２６２℃、剪断速度１２１．６ｓｅｃ-1）、融点２２０℃のナイロン６（Ｎ６）（４０質量％）と、重量平均分子量１２万、溶融粘度３０Ｐａ・ｓ（２４０℃、剪断速度２４３２ｓｅｃ-1）、融点１７０℃で光学純度９９．５％以上のポリＬ乳酸（６０質量％）とを別々に計量し、別々に下記詳細の２軸押し出し混練機に供給し、２２０℃で混練してポリマーアロイチップを得た。
スクリュー形状：同方向完全噛合型  ２条ネジ
スクリュー    ：直径３７ｍｍ、有効長さ１６７０ｍｍ、Ｌ／Ｄ＝４５．１
混練部長さはスクリュー有効さの２８％
混練部はスクリュー有効長さの１／３より吐出側に位置させた
途中３箇所のバックフロー部有り
ベント        ：２箇所。
【００５１】
得られたポリマーアロイチップを、ステープル用紡糸機の一軸押し出し型溶融装置に供給し、溶融温度２３５℃、紡糸温度２３５℃（口金面温度２２０℃）、紡糸速度１２００ｍ／ｍｉｎとして溶融紡糸を行い、ポリマーアロイ繊維を得た。これを合糸した後、スチーム延伸を行い単糸繊度３．０ｄｔｅｘのポリマーアロイ繊維からなるトウを得た。得られたポリマーアロイ繊維の強度は、３．５ｃＮ／ｄｔｅｘ、伸度４５％、Ｕ％＝１．０％の優れた特性を示した。繊維の横断面をＴＥＭで観察したところ、島（ドメイン）の単繊維直径は９９ｎｍであった。
【００５２】
（捲縮・カット工程）
上記ポリマーアロイ繊維からなるトウに捲縮（１２山／２５ｍｍ）を施した後、５１ｍｍの短繊維にカットした。
【００５３】
（不織布工程）
上記短繊維を９５質量％とコットン（ｍｉｃｒｏｎａｉｒｅ繊度６．０、デシ綿、湿潤時強度：２．４ｃＮ／ｄｔｅｘ）を５質量％の割合で混綿した後、カード工程で開繊し、クロスラップウエーバーでウエッブとした。このウエッブに、孔径１００μｍ、ノズルピッチ０．６ｍｍのノズルヘッドからなるウォタージェットパンチにて、５．０ｍ／ｍｉｎの処理速度で表裏ともに９．０ＭＰａで絡合処理をし、目付１６５ｇ／ｍ２の不織布形態のものを得、その後  この不織布形態のものに対して、１％水酸化ナトリウム水溶液で温度９５℃、浴比１：４０にて処理することにより、ポリ乳酸を脱海し、１４０℃で乾燥・セット後、Ｎ６ナノファイバーとコットンとからなる目付７０ｇ／ｍ２の不織布を得た。
【００５４】
得られた不織布におけるコットンの質量比率は１２％であった。これから、不織布のヨコ断面をＴＥＭ観察し、ナノファイバーの単繊維直径を測定したところ９９ｎｍであった。また、ナノファイバーの形態を走査型電子顕微鏡（ＳＥＭ）（日立製作所製  Ｓ−３５００Ｎ形）により観察したところ、図１に示すような、ナノファイバーが束状に集合した状態になっていた。また、このナノファイバー不織布は、形態安定性に優れているものであった。
【００５５】
[実施例２]
（ポリマーアロイ繊維）
実施例１で用いたものと同様のポリマーアロイ繊維を使用した。
【００５６】
（捲縮・カット構成）
上記ポリマーアロイ繊維を用い、実施例１と同様の捲縮・カット加工を施した。
【００５７】
（不織布工程）
上記で得られたポリマーアロイ繊維を７０質量％とコットン（ｍｉｃｒｏｎａｉｒｅ繊度６．０、デシ綿、湿潤時強度：２．４ｃＮ／ｄｔｅｘ）を３０質量％の割合で混綿した後、実施例１と同様にして目付１２０ｇ／ｍ２の不織布形態のものを得、その後この不織布形態のものに対して、実施例１と同様の脱海処理を施し、１４０℃で乾燥・セット後、Ｎ６ナノファイバーとコットンとからなる目付６８ｇ／ｍ２の不織布を得た。
【００５８】
得られた不織布におけるコットンの質量比率は５２％であった。また、このナノファイバー不織布は、形態安定性に優れているものであった。
【００５９】
[実施例３]
（ポリマーアロイ繊維）
実施例１で用いたものと同様のポリマーアロイ繊維を使用した。
【００６０】
（捲縮・カット構成）
上記ポリマーアロイ繊維を用い、実施例１と同様の捲縮・カット加工を施した。
【００６１】
（不織布工程）
上記で得られたポリマーアロイ繊維を３０質量％とコットン（ｍｉｃｒｏｎａｉｒｅ繊度６．０、デシ綿、湿潤時強度：２．４ｃＮ／ｄｔｅｘ）を７０質量％の割合で混綿した後、実施例１と同様にして目付８５ｇ／ｍ２の不織布形態のものを得、その後この不織布形態のものに対して、実施例１と同様の脱海処理を施し、１４０℃で乾燥・セット後、Ｎ６ナノファイバーとコットンとからなる目付６９ｇ／ｍ２の不織布を得た。
【００６２】
得られた不織布におけるコットンの質量比率は８５％であった。また、このナノファイバー不織布は、形態安定性に優れているものであった。
【００６３】
[実施例４]
（ポリマーアロイ繊維）
実施例１で用いたものと同様のポリマーアロイ繊維を使用した。
【００６４】
（捲縮・カット構成）
上記ポリマーアロイ繊維を用い、実施例１と同様の捲縮・カット加工を施した。
【００６５】
（不織布工程）
上記で得られたポリマーアロイ繊維を７０質量％とリヨセル（繊度：１．７dtex、繊維長：３８ｍｍ、湿潤時強度：２．９ｃＮ／ｄｔｅｘ）を３０質量％の割合で混綿した後、実施例１と同様にして目付１２０ｇ／ｍ２の不織布形態のものを得、その後この不織布形態のものに対して、実施例１と同様の脱海処理を施し、１４０℃で乾燥・セット後、Ｎ６ナノファイバーとリヨセルとからなる目付６８ｇ／ｍ２の不織布を得た。
【００６６】
得られた不織布におけるリヨセルの質量比率は５３％であった。また、このナノファイバー不織布は、形態安定性に優れているものであった。
【００６７】
[実施例５]
（ポリマーアロイ繊維）
実施例１で用いたものと同様のポリマーアロイ繊維を使用した。
【００６８】
（捲縮・カット構成）
上記ポリマーアロイ繊維を用い、実施例１と同様の捲縮・カット加工を施した。
【００６９】
（不織布工程）
上記で得られたポリマーアロイ繊維を７０質量％と分割割繊タイプのナイロン６（Ｎ６）／ポリブチレンテレフタレート（ＰＢＴ）極細繊維（ＰＡ−３１、繊度：１．９デシテックス、繊維長：５１ｍｍ、分割後のＮ６繊維直径５μｍ、分割後のＰＢＴ繊維直径７μｍ、湿潤時強度：４．１ｃＮ／ｄｔｅｘ）を３０質量％の割合で混綿した後、実施例１と同様にして目付１２０ｇ／ｍ２の不織布形態のものを得、その後、この不織布形態のものに対して、実施例１と同様の脱海処理を施し、Ｎ６ナノファイバーとＮ６／ＰＢＴ極細繊維とからなる目付７０ｇ／ｍ２の不織布を得た。
【００７０】
得られた不織布におけるＮ６／ＰＢＴ極細繊維の質量比率は５２％であった。また、この不織布は、形態安定性に優れているものであった。
【００７１】
[比較例１］
市販の目付７０ｇ／ｍ２のコットン不織布を用いた。
【００７２】
[比較例２] 
（ポリマーアロイ繊維）
実施例１で用いたものと同様のポリマーアロイ繊維を使用した。
【００７３】
（捲縮・カット構成）
上記ポリマーアロイ繊維を用い、実施例１と同様の捲縮・カット加工を施した。
【００７４】
（不織布工程）
前記ポリマーアロイ繊維を１００質量％として、実施例１と同様にして目付１７５ｇ／ｍ２の不織布形態のものを得、その後、この不織布形態のものに対して、実施例１と同様の脱海処理を施し、１４０℃で乾燥・セット後、Ｎ６ナノファイバーからなる目付７０ｇ／ｍ２の不織布を得た。
【００７５】
【表１】
2009097121.tif 000003
【００７６】
表１の結果から、実施例１〜３はシート型コスメ製品として優れた特性を有していることがわかる。一方、比較例１は、拭き取り性、密着感が悪く、比較例２は、使用時の取り扱い性が悪かった。
【図面の簡単な説明】
【００７７】
【図１】繊維（ａ）が束状に凝集して集合体をなしている状態を示すＳＥＭ写真である。
【図１】
2009097121.tif 000004